(57)【特許請求の範囲】
【請求項１】
導電性微小毛管複合マトリックスであって、該微小毛管複合マトリックスが、導電性顔料および／または導電性繊維材料を含有する塗装または被覆材料をモルタルまたはコンクリート上に塗布することにより、モルタルまたはコンクリートの表面層に作製されており、ここで、該塗装または被覆材料には、
（ｉ）一般式ａＭ2Ｏ・ｂＡｌ2Ｏ3・ｃＳｉＯ2（式中、比率ｃ／ｂは１から４０の範囲、好ましくは５から２０の範囲に、およびａ／ｂは１から２５、好ましくは５から１５の範囲にあり、そしてＭ＝Ｌｉ、Ｎａ、Ｋである）のアルミノケイ酸塩、および
（ii）一般式ＭxＡｌ（ＯＨ）y（式中、ｘは１から３の範囲に、およびｙは４から６の範囲にあり、そしてＭ＝Ｎａ、Ｋである）のアルミノヒドロキソ錯体、
から選択される少なくとも１種の化合物と、
さらに場合により、リン酸アルミニウム、好ましくは縮合リン酸アルミニウム、ケイ酸アルカリおよび水分散性有機ポリマーから選択される少なくとも１種の化合物と、
が混合されており、かつ、該表面について測定される該微小毛管複合マトリックスの比電気抵抗が、２５ohm.cm未満、好ましくは５ohm.cm未満である、ことを特徴とする上記微小毛管複合マトリックス。
【請求項２】
塗装または被覆材料のアルミノケイ酸塩が、水溶性ケイ酸アルカリおよび／またはシリカゾル（Kieselsol）と、および場合により、微粉末シリカ（マイクロシリカ）、反応性アルミノケイ酸塩、好ましくはメタカオリンとを、水に溶解した少なくとも１種のアルミノヒドロキソ錯体ＭxＡｌ（ＯＨ）y（式中、ｘについての値は１から３、およびｙについての値は４から６であり、そしてＭ＝Ｎａ、Ｋである）と混合することにより製造されている、請求項１に記載の複合マトリックス。
【請求項３】
塗装または被覆材料のアルミノヒドロキソ錯体が、水酸化アルミニウム、アルミン酸ナトリウム、アルミン酸カリウムから選択されるアルミニウム化合物を、水性苛性ソーダおよび／または苛性カリ｛ここで、ＭＯＨ／Ａｌ2Ｏ3（ここで、Ｍ＝Ｎａ、Ｋである）の全体での比率は、２．０より高い｝中に溶解することにより製造されている、請求項１又は２に記載の複合マトリックス。
【請求項４】
塗装または被覆材料のアルミノヒドロキソ錯体が、請求項３に従って製造されており、かつ、ここで、少なくとも１種の有機アルミニウム錯化化合物、好ましくは酒石酸が添加されている、請求項１から３のいずれか一項に記載の複合マトリックス。
【請求項５】
塗装または被覆材料が、０．５から１０重量％のケイ酸アルカリおよび０．５から５重量％のリン酸アルミニウム、ならびに場合によりリン酸金属好ましくはアルカリオルトリン酸塩および／または−ピロリン酸塩を含む、請求項１に記載の複合マトリックス。
【請求項６】
塗装または被覆材料のケイ酸アルカリが、一般式ａ（Ｍ2Ｏ）・ｘ（ＳｉＯ2）・ｙ（Ｈ2Ｏ）に相当する（ここで、ｘ／ａの比率は、０．５から３．０の範囲にあり、ｙについての値は０から１０の範囲にあり、Ｍ＝Ｌｉ、Ｎａ、Ｋである）、請求項１、２又は５に記載の複合マトリックス。
【請求項７】
塗装または被覆材料の水分散性ポリマーが、エポキシ樹脂、フェノール樹脂、ポリエーテル−ポリイミド、ポリエーテル、ポリケトン、ポリイミド−ポリエーテル、ポリスルホン、シロキサンおよびシリコーン、オレフィンホモおよびコポリマー、ポリスチレン、ポリカーボネート、ポリエステル、ポリウレタン、ポリアクリル樹脂、ブタジエン−スチレンコポリマー、たとえばポリ塩化ビニル、クロロプレンのような、塩素化ポリマーから、好ましくはスチレン−ブタジエンコポリマー、カルボキシル化スチレン−ブタジエンコポリマー、スチレン−アクリル樹脂コポリマーから選択される、請求項１から６のいずれか一項に記載の複合マトリックス。
【請求項８】
塗装または被覆材料が、場合により、分散剤、増粘剤、保水剤、皮膜形成剤、充填剤、添加剤、繊維材料を含む、請求項１から７のいずれか一項に記載の複合マトリックス。
【請求項９】
選択的にカーボン、グラファイト、カーボンブラック、アセチレンブラック、ニッケル、貴金属、貴金属被覆金属、二ケイ化モリブデン、ＴｉＯx（ｘは２．０より小さい）、ＳｎＯ2、好ましくはグラファイトから成る少なくとも１種の導電性顔料が、塗装または被覆材料に混合されており、かつ、導電性顔料の含有量が、空気乾燥された塗装材料を基準として４０から６０容量％である、請求項１から８のいずれか一項に記載の複合マトリックス。
【請求項１０】
少なくとも１種の導電性繊維材料、好ましくは炭素繊維、熱分解ＰＡＮ繊維、グラファイト繊維が塗装または被覆材料に混合されており、しかも導電性繊維材料の含有量が、空気乾燥された塗装材料を基準として１０から５０容量％、好ましくは１５から２５容量％である、請求項１から９のいずれか一項に記載の複合マトリックス。
【請求項１１】
塗装または被覆材料の導電性顔料および／または導電性繊維材料が、金属被覆非金属から構成される、請求項１から１０のいずれか一項に記載の複合マトリックス。
【発明の詳細な説明】
【０００１】
本発明は、導電性微小毛管複合マトリックスおよびそれを作製する方法に関し、ここで、該マトリックスは、耐候性、耐久性および耐酸性の導電性のペイント塗膜および被膜の作製のために、特にコンクリート中の強化鋼のカソード防食用のアノード材料として適合する。
【０００２】
コンクリート中の強化鋼のカソード防食用のアノードとして適合する導電性の被膜またはペイント塗膜に対してなされる要求は、格別に高い。当業者は知っているように、カソード防食は、コンクリート表面に取り付けられたアノードと強化鋼（カソード）の間で流れるいわゆる防食電流を適用することにより、強化鋼の電位を下げることに基づいている。電流の流れは、コンクリートの電解質導電性によりならびにアノード表面およびカソード表面（強化鋼）における電気化学反応により可能にされる。強化鋼の表面において、アルカリ性に作用するヒドロキシルイオンが酸素の電気化学的還元により形成され、そしてアノード表面において、水が酸素に酸化される。塩化物の存在下で、塩素ガスも形成され、そしてさらに酸が形成される（すなわち、９６０００アンペア秒（クーロン）の電荷当量について１モルの酸）。５から１０mA／m2の平均普通電流密度において、これは、おおよそ０．２−０．４L濃塩酸／年に相当する。形成された酸は、アノードおよびコンクリート表面の両方を侵食しそしてそれらを破壊し得る。原則的に、当量のアルカリ液（ヒドロキシルイオン）が、強化表面上に形成するであろう。しかしながら、アノード上に形成された酸を中和するために、該ヒドロキシルイオンは、強化鋼のコンクリート覆い体を通ってコンクリート表面に（通常、おおよそ２から３cm）拡散しなければならない。逆に酸（プロトン）の拡散は、酸がコンクリート表面において硬化セメントペーストおよび多分また添加剤と反応して中和されるので可能でない。コンクリートを通ってのヒドロキシルイオンの拡散および電気移動は非常に遅く、コンクリートの水分含有量および多孔度に依存して、それは溶液におけるよりおおよそ１００から１，０００倍遅いであろう。かくして、防食電流密度および印加電圧に依存して、アノードにおいて形成された酸が、強化材からコンクリート表面に拡散するヒドロキシルイオンにより中和されるまで何週間から何ヶ月もかかり得る。この理由のために、アノードにおいて形成された酸は、アノードおよびコンクリート表面の両方を侵食しそして破壊し得る。大きい孔および空洞が、酸侵食によりコンクリートの表面層において形成され、そしてヒドロキシルイオンの拡散を妨げそしてかくしてコンクリート表面の破壊を促進しさえするであろう。
【０００３】
それゆえ、酸および塩素に耐性であるチタンネットが、アノード材料として通常用いられ、しかしてそれらの表面は酸化イリジウム、酸化ルテニウム、白金で改質され、そして該ネットは、空気中に置かれた（air-placed）コンクリートまたは空気中に置かれたモルタルによりコンクリート表面上に固定され、しかしてコンクリートおよび強化鋼との電解質接触もまたそれによりなされる。酸化貴金属改質チタンネットは非常に高価であり、またさらにコンクリート表面上、主として橋上のおよび駐車用建物内の道路上ならびにバルコニー上へのモルタル層の適用は、かかる構造物の寸法の変化（たとえば、道路の高さの増加）および３０kg／m2までかもしれないモルタル層の追加的重量のために不利を有し、建造物の使用適性をかなり減じ得る。高いコストのために比較的大きい網目のＴｉネットが用いられるので、高い電流密度が局部的に生じ得（５０−１００mA／m2）、そしてモルタルの破壊までの局部的変色に通じ得る。
【０００４】
かくして、比較的最近、ポリマー分散体中の導電性顔料としてのグラファイトおよび／もしくは煤またはセメント質もしくはまたセメント不含のバインダー中の炭素繊維を含有する導電性ペイントもまた、アノード材料として用いられる。アノード材料として利用されるかかる導電性ペイントは、たとえば、「John P. Broomfield, Corrosion of Steel in Concrete, E ＆ FN Spon, London (1997), p.128」、ならびにＥＰ４４３２２９、ＥＰ２１００５８、ＧＢ２１４０４５６、ＵＳ４６３２７７７、ＵＳ７１９９４０５Ａ、ＪＰ５０７０９７７に開示されている。これらの導電性ペイントの不利は、酸化および酸に対する耐性の欠如、チタンネット／セメント−モルタルアノード系の耐久性より顕著に低い耐久性、湿潤環境におけるたとえば雨または噴霧水に曝される建造要素における不十分な耐久性、不十分な耐摩耗性（交通路面について必要とされるような）、ならびに低い導電性（したがって、外部電流供給は、０．５から１．０mの距離にて行わねばならない）である。
【０００５】
かかる商業的に用いられる系は十分に安定な導電性を有するが、アノード／コンクリートの境界における酸化および酸性の条件に対して耐性でなく、したがって２から５年の実用寿命後、コンクリート表面上のペイントの付着性は明らかに低減し、また酸侵食に因るコンクリート表面の破壊が観察され得る。さらに、上記に指摘されたペイントは、酸侵食の結果としてコンクリート表面へのそれらの付着性を喪失し、そしてかくして遅かれ早かれ剥がれ得、またかくして強化材のカソード防食は喪失されるであろう。別の商業的に利用される塗装系はコンクリート表面における改善された付着性を有するが、その導電性は動作中に非常に低減する。
【０００６】
かくして、本発明の目的は、酸および塩素の侵食に対して十分に耐性であるのみならず、アノードにおいて形成された酸の侵食からコンクリート表面を保護して、均一な導電性およびコンクリート表面への永続的な付着性を示すところの、導電性のペイント塗膜および被膜がもたらされ得る塗装・被覆剤を提供することである。
【０００７】
たとえばグラファイト、煤、ニッケル粉末およびポリマー分散体のような、導電性顔料の混合物から構成された導電性ペイントは、たとえば、ＯＥ３２５１８０またはＥＰ０２３０３０３に記載されている。しかしながら、アノードの負荷下でのそれらの不満足な耐久性に因り、これらのペイントは、上記に記載された理由のためにアノード材料として適合しない。グラファイトおよび／または煤、およびバインダーとして可溶性ケイ酸塩、ならびに場合によりたとえばポリメタクリル酸エステルもしくはエポキシエステルのような、合成樹脂を含有する導電性ペイントは、たとえば、ＯＥ３２５１８０に記載されている。ＣＨ５７２９６６において、煤、水性ケイ酸塩溶液および非老化性アクリル樹脂分散体を好ましくは含有する導電性ワニスが記載されている。その明細書によれば、上記に指摘されたペイントは、加熱皮膜を作製するためにおよび／または静電気保護としておよび／または電気遮蔽として適合する。かかる使用の場合、電流はペイント塗膜を通じて導かれるが、しかしアノード反応すなわち酸およびガスの形成ならびに酸素および塩素ガスのような酸化性生成物の形成はなく、特に基材に対する電気抵抗は何ら重要性を有さず、しかしてこのことは、特にコンクリート中の、鋼のカソード防食用のアノード材料としての導電性ペイント塗膜の使用と全く対照的である。さらに、可溶性ケイ酸塩を含有する導電性ペイントは、次の理由のために、カソード防食の条件下で用いられ得ない、ということが示された。すなわち、
−  ペイントそれ自体の電気抵抗およびアノードとして機能するペイントと強化材との間の電気抵抗の両方共高度に増大し、そしてかくして電流密度は低減する。
−  おおよそ４００，０００クーロン（アンペア・秒）が通された後、コンクリート基礎構造への付着性は、約８０％低減する（５５mA／m2、７５日）。
【０００８】
ＥＰ４９９４３７において、セメント質の導電性被膜に対する水酸化アルカリから構成されたアルカリ性緩衝剤の混合剤が、アノードにおいて形成された酸をおよびかくしてカソード防食を解放する危険を中和するために記載されている。ＥＰ５８１４３３Ｂ１において、有機ポリマーマトリックスから構成されかつ導電性顔料を含有し、しかもカソード防食系の動作中における導電性被膜中のアノードにおいて形成された酸の豊富化を防止するために、同様にアルカリ緩衝剤を含有する導電性被膜が記載されている。しかしながら、アルカリ性緩衝物質は、２つの点で問題を呈する。すなわち、一方では、それらは、たとえばコンクリートのような、大気中の炭酸により中和され、そして他方では、アノードにおいて形成された酸を中和するために、多量の緩衝物質たとえば１００，０００クーロンにつきおおよそ１６０g／m2のＢａ（ＯＨ）2・６Ｈ2Ｏまたはおおよそ１２０g／m2のピロリン酸カリウムまたは５６g／m2のＫＯＨが必要とされる。０．１mmの普通層厚の場合、これらの量は、被覆材料おおよそ０．２Lに添加されねばならないであろう（すなわち、おおよそ０．３から０．８kg／L）。ＥＰ５８１４３３Ｂ１に与えられた例により例示されるように、電気抵抗は、おおよそ２週間のカソード防食の実用寿命後およびおおよそ２２０，０００クーロンが通された後すでに明らかに増大し、そしてこのことは、緩衝物質の消尽を指摘する。このことはまた、ＥＰ４９９４３７に記載された発明により間接的に証明される。すなわち、ポルトランドセメントの非常に高い緩衝能にもかかわらず、水酸化アルカリの添加が、十分な緩衝能を確保するために必要である。
【０００９】
驚くべきことに、グラファイト粉末および合成樹脂分散体を含有するケイ酸アルカリ含有導電性塗装材料に対する、アルミノケイ酸アルカリゲル、アルミノヒドロキソアルカリ錯体の混合剤、または選定硬化剤の添加が、予期されない高い耐久性、高い接着値およびほぼ一定の導電率（＞５００，０００クーロンの防食電流が通された後でさえ）に通じる、ということが今般示された。
【００１０】
驚くべきことに、本発明によるこれらの添加剤の効果は、主として、化学作用すなわち緩衝剤効果に基づかないで物理的作用態様に基づく、ということが分かった。すなわち、本発明による添加剤は、コンクリートの表面層の孔空間においてきわめて微孔質の構造の形成を引き起こす。これらのきわめて微孔質の構造は、毛管孔の網状体を形成する。当業者は知っているように、毛管中の蒸気圧は低下され、そしてこのことは次いで、未処理のコンクリートと比較して孔中の水蒸気の増加的凝縮におよびかくして大部分の、水で満たされた毛管孔を有するコンクリート表面層に通じるであろう。コンクリート内部とコンクリート表面の間の水分勾配でもって、毛管吸引力が、コンクリート表面への孔溶液の運搬を引き起こすであろう。孔溶液でもって、カソード防食中強化材において形成されたヒドロキシルイオンはコンクリート表面に輸送され、そしてアノードにおいて形成された酸を中和するであろう。さらに、水で満たされた毛管網状体は、ヒドロキシルイオンの拡散を容易にする。理由は、多孔質材料の孔空間におけるイオン拡散は、水で満たされた孔空間においてのみ起こり得るからである。大きい孔直径の孔はより速く乾ききり、そして次いで拡散的イオン輸送を遮断するであろう。このことは、強化材の腐食が起こる場合にしばしば見られる古い屋外暴露されたコンクリートにおいて特にそうである。さらに、水で満たされた毛管表面層は、カソード防食の電気浸透効果に反作用する。電気浸透効果は、カソードにおいて分極された強化材へのアノードからの表面水分の運搬を引き起こすであろう。慣用の導電性のペイント塗膜および被膜でのカソード防食の条件下で、このことは、コンクリートの表面層の乾ききりを引き起こすであろう。この態様にて、アノードにおいて形成された酸の侵食に関してのコンクリート表面の感受性は増大されるであろう。コンクリート表面の孔空間における本発明の毛管構造の毛管吸引力は、この電気浸透効果を中和するであろう。
【００１１】
しかしながら、これらの毛管構造の有効性の前提条件は、毛管孔が相互連結されたままにありそしてたとえば化学反応により閉鎖されないことである。このことは、たとえば、水ガラス（溶解されたケイ酸アルカリ）が単独でまたは添加剤としての慣用の硬化剤との組合わせにて用いられる場合観察される。形成されたシリカゲルは、カソード防食中に孔を閉鎖し、そしてかくしてコンクリート表面の電気抵抗を増大しそしてかくしてまたコンクリート表面へのアノードにおいて形成されたヒドロキシルイオンの運搬を阻止する。アノードにおいて形成された酸は、最初に水ガラスのゲル化およびかくして孔の閉鎖を促進し、そしてその結果コンクリートを表面において破壊するのみならず、砂質コンシステンシーの微晶質ＳｉＯ2の形成も引き起こすであろう。このことは、アノードのペイント塗膜の付着性の損失およびかくして強化鋼の防食の損失に通じるであろう。
【００１２】
本発明の塗装または被覆剤とコンクリートの間での、本発明の毛管構造およびマトリックス（複合材料または複合マトリックスとも称され得る）の形成のための前提条件は、コンクリート表面の孔空間中へのペイントおよび被覆剤の浸透、ならびに孔空間における微小毛管構造の形成である。さらに、これらの構造は、アノードにおいて形成された酸に対して十分に耐性でなければならない。このことは、これらの構造が形成する出発物質が水に溶解された形態またはコロイド形態にて存在しなければならないことを意味する。好ましくは、本発明の微小毛管複合マトリックスは、コンクリートの表面層の強度を永続的に増大しそしてかくして本発明による導電性被覆材料の良好な付着性およびかくして高い接着引張り強度を確保する材料である。このことは、導電性のペイントまたは被膜が高度に屋外暴露されたまたは腐食されたコンクリート表面に適用される場合格別に有利であろう。
【００１３】
かくして、本発明は、塗装材料において、それがコンクリートの表面層と共に微小毛管複合マトリックスを形成し、しかも該複合マトリックスは弱酸に対して耐性である、ことを特徴とする上記塗装材料に向けられる。本発明による複合マトリックスは、さらに、毛管が相互に連結され、かつ毛管網状体が下にあるコンクリートと連結されることを特徴とする。本発明による複合マトリックスにおいて、毛管多孔度は、微小毛管孔（＜５０nm）の部分では、下にあるコンクリートマトリックスにおけるよりも、有意に高い。毛管網状体は、さらに、それが毛管の吸引力および分子拡散の両方によるイオン特にヒドロキシルイオンの運搬を許容すること、ならびに等しい相対水分において、本発明の微小毛管複合マトリックスにおける負の孔水圧が下にあるコンクリートマトリックスにおいてよりも有意的に高いことを特徴とする。本発明の微小毛管複合マトリックスは、好ましくは、コンクリート表面の強度を増大する。さらに、微小毛管複合マトリックスが作製される被覆材料は、好ましくは導電性であり、また好ましくはカソード防食用の耐久性で耐候性のアノードとして適合する。さらに、本発明によるペイント塗膜の比電気抵抗は、カソード防食系の動作中有意的には増大しない。さらに、本発明による塗装材料は、カソード防食系が数年間動作されるとしても、接着引張り強度が１．０MPa未満に下がらず、しかし好ましくは１．５MPa未満に下がらないことを特徴とする。本発明はまた、非導電性被覆材料でもっての微小毛管複合マトリックスの作製において、引き続いて普通の導電性のペイント塗膜または被膜をカソード防食用のアノードとして適用する上記作製に向けられる。
【００１４】
本発明による微小毛管複合マトリックスを作製する一つの可能なやり方は、たとえば、アルミノヒドロキソ錯体ＭxＡｌ（ＯＨ）y（Ｍ＝Ｎａ、Ｋであり、そして１≦ｘ≦３および４≦ｙ≦６である）を導電性塗装材料に混ぜることに存し、しかしてアルミノヒドロキソ錯体ＭxＡｌ（ＯＨ）yは、好ましくは、水酸化アルミニウムまたは式ＭＡｌＯ2のアルミン酸ナトリウムおよび／もしくはカリウムを水酸化アルカリ溶液ＭＯＨ中に、Ｍ＝Ｎａ、Ｋ、ＮａでおよびＭＯＨ／Ａｌ2Ｏ3の比率＞２でもって溶解することにより製造される。良好な結果が、Ａｌ2Ｏ3として計算して２．２５mol／Lを含有する溶液中２．５から３．５のＭＯＨ／Ａｌ2Ｏ3比でもって得られる。ＮａＡｌＯ2の低溶解性に因り、後者の溶解は、好ましくは、熱水酸化アルカリ溶液中で遂行される。本発明による塗装材料は、さらに、溶解されたアルミノヒドロキソアルカリ錯体の十分な濃度を確保するために、そのｐＨが１１より大きく好ましくは１２より大きいことを特徴とする。このことを確実にするために、本発明による塗装材料は、それがいかなるアルカリ土類イオンも含有しないことを特徴とする。本発明による塗装材料は、Ａｌ2Ｏ3として計算してアルミノヒドロキソ錯体ＭxＡｌ（ＯＨ）y少なくとも０．１重量％好ましくは０．１５重量％から２重量％を含有する。
【００１５】
本発明による微小毛管複合マトリックスを作製する更なる可能なやり方は、たとえば、水溶性ケイ酸アルカリおよび／またはケイ酸アルカリ溶液および適当な硬化剤好ましくはリン酸アルミニウム特に縮合リン酸アルミニウム（ＤＥ−Ａ−３００６５５１またはＥＰ０１３３９５３に記載されているような）を導電性被覆材料に混ぜることに存する。可溶性ケイ酸塩として、好ましくは、式（Ｉ）
ａ（Ｍ2Ｏ）・ｘ（ＳｉＯ2）・ｙ（Ｈ2Ｏ）      （Ｉ）
（Ｍ＝Ｌｉ、Ｎａ、Ｋであり、そして３≧ｘ／ａ≧０．５である）のケイ酸アルカリ。良好な結果が、１≧ｘ／ａ≧０．５のケイ酸カリウムおよび／またはケイ酸ナトリウムでもって得られる。本発明によるケイ酸アルカリ含有塗装材料は、さらに、そのｐＨが１０より大きく好ましくは１２より大きいことを特徴とする。本発明によれば、塗装材料は、ＳｉＯ2として計算して水溶性ケイ酸アルカリ少なくとも０．５重量％好ましくは１重量％から１０重量％および好ましくは縮合リン酸アルミニウム０．５から５重量％を含む。
【００１６】
本発明によれば好ましいところの、微小毛管複合マトリックスを作製する可能なやり方は、水に溶解されたまたはコロイド状に分布された一般式ａＭ2Ｏ・ｂＡｌ2Ｏ3・ｃＳｉＯ2のアルミノケイ酸アルカリ、ならびに場合によりマイクロシリカ、反応性アルミノケイ酸塩、シリカゾル、可溶性ケイ酸アルカリを、導電性塗装材料に、ＳｉＯ2／Ａｌ2Ｏ3の総比率≧１かつ≦４０およびＭ2Ｏ／Ａｌ2Ｏ3の比率≧１かつ≦２５（Ｍ＝Ｌｉ、Ｎａ、Ｋ）でもって混ぜることに存する。本発明によれば、少なくとも１種のアルミノケイ酸アルカリを含む塗装材料は、さらに、アルミノケイ酸アルカリが、好ましくは、水溶性ケイ酸塩および／またはシリカゾルを、水に溶解した少なくとも１種のアルミノヒドロキソ錯体ＭxＡｌ（ＯＨ）y（Ｍ＝Ｎａ、Ｋでありかつ１≦ｘ≦３および４≦ｙ≦６である）と混合することにより製造されることを特徴とする。水溶性ケイ酸塩として、上記に記載されたケイ酸アルカリが適合する。アルミノヒドロキソ錯体として、やはり上記に記載されたアルミノヒドロキソ錯体が適合し、しかして好ましくは、水酸化アルミニウムまたは式ＭＡｌＯ2のアルミン酸ナトリウムおよび／もしくはカリウムを水酸化アルカリ溶液ＭＯＨ中に、Ｍ＝Ｎａ、Ｋ、ＮａでおよびＭＯＨ／Ａｌ2Ｏ3の比率＞２でもって溶解することにより製造される。本発明によれば、塗装材料は、総ＳｉＯ2として計算して水溶性および／またはコロイド状に分散されたアルミノケイ酸アルカリ少なくとも０．５重量％好ましくは１重量％から１０重量％を含有する。本発明によれば、好ましくはアルミノケイ酸アルカリを含有する塗装材料は、いかなるアルカリ土類カチオンも含有しない。
【００１７】
塗装材料として、好ましくは、導電性ペイントが適合する。塗装材料は、本発明による微小毛管複合マトリックスを作る混合バインダーと適合性かつ混和性でなければならず、そして特に、それは凝固すべきでない。適当な導電性塗装材料は、たとえば、少なくとも１種の合成樹脂分散体と導電性顔料との混合物である。
【００１８】
合成樹脂分散体として、水性分散体中ｐＨ＞１１にて凝固しないあらゆる合成樹脂が用いられ得る。実際には、ｐＨ＞１２における合成樹脂分散体の耐加水分解性が有利である。適当なものは、たとえば、エポキシ樹脂、フェノール樹脂、ポリエーテル−ポリイミド、ポリエーテル−ポリケトン、ポリイミド−ポリエーテル、ポリスルホン、シロキサンおよびシリコーン、アクリル樹脂、ブタジエン−スチレンコポリマー、しかし特に、クロロプレン、ラテックス、スチレン−ブタジエンコポリマー、カルボキシル化スチレン−ブタジエンコポリマーである。
【００１９】
導電性顔料は、たとえば、カーボン、グラファイト、カーボンブラック、アセチレンブラック、ニッケル、貴金属、貴金属被覆金属もしくは非金属、二ケイ化モリブデン、ＴｉＯx（ｘ＜２．０）、ＳｎＯ2、または挙げられた顔料の混合物から成り得る。しかしながら、好ましくは、グラファイトが用いられる。良好な結果が、５０％カルボキシル化スチレン−ブタジエンコポリマー水中分散体およびグラファイト粉末から成る混合物４０−６０容量％（空気乾燥されたペイント塗膜の容量を基準として）でもって得られる。
【００２０】
本発明による好ましいバインダーを含む導電性塗装材料の製造は、好ましくは、溶解されたケイ酸塩および／またはシリカゾル、場合によりマイクロシリカ、反応性アルミノケイ酸塩（メタカオリンのような）、ならびに少なくとも１種のポリマー分散体、導電性顔料および場合により添加剤（たとえば、増粘剤、保水剤、分散剤のような）を含有する成分（成分Ａ）を水に溶解したアルミノヒドロキソ錯体ＭxＡｌ（ＯＨ）y（成分Ｂ）と混合することにより遂行される。成分Ａと成分Ｂとの混合後、塗装材料は、その組成（ＳｉＯ2／Ａｌ2Ｏ3比、Ｍ2Ｏ／Ａｌ2Ｏ3比、カチオンのタイプ）に依存して、おおよそ１から１０時間用いられ得る。本発明による更なる可能性は、成分Ｂとして、溶解されたアルミノヒドロキソ錯体の代わりにリン酸アルミニウム好ましくは米国特許３，４４５，２５７に従って製造された縮合リン酸アルミニウムを混ぜることに存し、しかして該リン酸アルミニウムをオルトリン酸アルカリとの組合わせにて混ぜることも可能である。
【００２１】
要求および要件に依存して、本発明によるバインダーを含有する導電性塗装材料は、コンクリート表面に薄層（２５−１００μm）にてまたはより厚い層（１００−５００μm）にて公知の技法（ペイント用刷毛、ローラー、吹付け機）により適用され得、そして硬化後それは、＜２ohm.cm好ましくは＜０．５ohm.cmの比抵抗を有する皮膜を形成する。本発明による微晶質複合マトリックスの形成を確実にするために、塗膜は、カソード防食系を動作させる前に少なくとも１週間好ましくは３から４週間硬化すべきである。
【００２２】
カソード防食用のアノード材料を用いる慣用の導電性ペイント塗膜と比較して、本発明の微小毛管複合マトリックスの形成を引き起こすところの本発明による添加剤の一つを含有するペイント塗膜は、＞５００，０００クーロンの電流消費量（＜１００mA／m2の電流密度）後でさえ、塗膜の比抵抗の全くわずかの変化により特徴付けられる。同様に、アノードとコンクリート中に埋設された強化材の間の電気抵抗はわずかしか変化しないのに対して、慣用のペイント塗膜においては、ペイント塗膜の比電気抵抗およびアノードと強化材の間のそれの両方共アノード負荷下で非常に増大する。
【００２３】
本発明による添加剤の一つを含むペイント塗膜の更なる利点は、高い電流消費量および比較的高い電流密度の後さえ、コンクリート基材へのそれらの永続的な高い付着性である。すなわち、接着引張り強度は、＜１００mA／m2の電流密度にて＞５００，０００クーロンの電流消費量後＜５０％増大し、しかし好ましくはそれらは変化しないままである。普通のペイント塗膜は、いくらかの時間後、特に高い電流密度にて、コンクリート基材へのそれらの付着性を喪失する。
【００２４】
慣用のペイント塗膜と比較して、ケイ酸アルミニウムゲルまたは可溶性ケイ酸塩を硬化剤としてのリン酸アルミニウムとの組合わせにて含有するペイント塗膜は、高い機械的安定性、特に耐候性および湿潤環境における耐久性ならびに高い接着引張り強度により特徴付けられる。さらに、貧品質のコンクリートの表面層は、カソード防食電流の適用中でさえさらに硬化され、そして接着引張り強度は、１００％より多く増大し得る。このことは、ケイ酸アルミニウムゲル含有ペイント塗膜について特に当てはまる。このことは、慣用のペイント塗膜に対して、コンクリート表面ならびにすでに腐食しているコンクリート表面が実質的な表面処理なしで塗布され得るという利点を有する。たいていの場合における慣用の塗膜は、十分に清浄にされかつ整えられしかもほとんど乾いたコンクリート表面を必要とする。
【００２５】
上記の利点は、コンクリートの表面層において形成する本発明による微小毛管複合マトリックスの特定の性質、特に、強化材からコンクリート表面へのヒドロキシルイオンの運搬の促進に因る。孔空間においてゼオライト様構造がアルミノケイ酸塩ゲルから形成し、しかして該構造は微結晶の密な集合体から成る、と臆断される。これらのゼオライト様構造は、イオン電導体およびイオン交換体として作用する。ゼオライトは、公知のイオン電導体およびイオン交換体であり、そして固体電池における固体電解質として用いられる。これらがゼオライト様構造であるという仮定は、ケイ酸アルミニウムナトリウムゲルを用いる場合強化材に対する電気抵抗がアルミノケイ酸カリウムゲルを用いる場合よりも顕著に低いという観察により支持される。同様な構造は、成分Ｂとしてリン酸アルミニウムを用いる場合形成するように思える。しかしながら、リン酸アルミニウムは、高いｐＨ値（ｐＨ＞１３）を有する混合物においてのみ有効であるという不利を有する。リン酸アルミニウムは、さらに、高酸性であり、そしてあまりにも低いｐＨ値においては、本発明の微小毛管複合マトリックスの形成なしで単にその酸作用による可溶化ケイ酸アルカリの急速なゲル化を引き起こし得る。アルミノケイ酸アルカリゲルは、最初にそれらが塗装材料中に均質に溶解されおよび／または均質にコロイド状に分布されそしてかくして塗装材料およびコンクリートの表面層の孔空間の両方中に均質に拡がるであろうという利点を有する。この均質な分布は、本発明の微小毛管複合マトリックスの形成に非常に好都合な影響を及ぼす。かかる均質な分布は、たとえばリン酸アルミニウムのような、粉末化添加剤が用いられる場合、部分的にのみ存在するかまたはより高い努力でもってのみ獲得され得る。本発明による添加剤としてアルミノヒドロキソ錯体ＭxＡｌ（ＯＨ）yを単独で用いる場合、多核水酸化アルミニウムが孔空間において形成するであろうと臆断される。たとえば、４からおおよそ１０のｐＨ範囲において、種々の多核塩基性水酸化アルミニウム化合物がギブサイトと一緒に形成される、ということが知られている。かかる多核化合物は、たとえば、Ａｌ13Ｏ4（ＯＨ）24Ｈ2Ｏ127+である。これらの無定形ないし結晶質の水酸化アルミニウム化合物は本発明による微小毛管複合マトリックスの構造要素を形成する、と臆断される。あまり古くないコンクリートにおいて、アルミン酸カルシウム水和物およびエトリンジャイトが、追加的に形成し得、そしてこのことは、増大的強度に通じ得る。
【００２６】
原則的に、微小毛管複合マトリックスはまた、コンクリート表面中へのマイクロセメント乳濁液の注入により形成され得る。しかしながら、かかる複合マトリックスの作製は、高い出費を伴い、また弱酸に対して耐性でない。かかる複合マトリックスは、慣用の塗装材料に対して利点を有するが、アルミノケイ酸塩でもってまたはケイ酸塩／リン酸アルミニウムでもって作製された複合マトリックスに対してはそうでない。
【００２７】
本発明による微小毛管複合マトリックスはまた、カソード防食用のアノード材料として格別に適合するところの耐久性で、耐候性で、高強度の導電性被膜の作製のために用いられ得る。
【００２８】
本発明による被膜を作製するために、導電性顔料の代わりに炭素繊維が、本発明の塗装材料の成分Ａに混ぜられる。＞１mmの層厚において、好ましくは、たとえばモルタルの製造のために用いられるような、更なる添加剤が混ぜられる。好ましくは、該添加剤は、塗装材料の使用に先だっておよび成分Ｂの添加に先だって混ぜられる。該添加剤として、たとえば、流砂、珪砂、ならびに格別に高い耐摩耗性の被膜用にコランダム、α−アルミナが適合し、熱絶縁性被膜の作製用に発泡ガラスビーズ、中空ケイ酸アルミニウムビーズ、発泡粘土ビーズが適合する。充填剤の粒度は、好ましくは、層厚の半分より小さいかまたは等しい。炭素繊維として、たとえばＰＡＮ繊維および／またはグラファイト繊維のような、商業的に入手できる導電性炭素繊維が適合する。炭素繊維の長さは、好ましくは、空気乾燥された被膜の層厚より小さい。本発明による被膜の十分な導電性のために必要とされる炭素繊維の量は、それらの長さに依存しそして炭素繊維の長さの平方と共に減少するであろう。たとえば、炭素繊維が０．５mmの平均長さおよび７μmの直径を有する場合、本発明によれば、空気乾燥された被膜の容量を基準として１０−５０容量％、しかし好ましくは１５−２５容量％が、塗装剤に混ぜられるであろう。
【００２９】
本発明による導電性被膜を作製するための更なる有利な方法は、たとえばＥＰ０１３３９５３およびＥＰ０５５４７５７に記載された乾性ケイ酸塩モルタル混合物と同様に、本発明によるバインダーの成分Ａを、水溶性ケイ酸アルカリ、充填剤好ましくは合成樹脂分散体、場合により分散剤、増粘剤、保水剤、皮膜形成剤、ならびに場合により反応性ケイ酸塩−およびアルミノケイ酸塩顔料を含有する乾性混合物として製造することである。本発明によれば、該乾性混合物は、その使用に先だって適切な量の水と混合され、そして混合過程中に適切な量の炭素繊維および成分Ｂが混ぜられる。最良の結果が、成分Ｂとして、水に溶解したアルミノヒドロキソ錯体ＭxＡｌ（ＯＨ）yを用いて得られる。しかしながら、満足な結果はまた、成分Ｂとしてリン酸アルミニウム（該乾性混合物にすでに添加されていてもよい）を用いて得られる。本発明による被覆材料は、たとえばモルタル注型品、ケイ酸塩モルタルおよび塊を建築材料上に適用するために用いられるような、普通に用いられる方法により適用されるであろう。導電性塗装材料に類似して、被膜は、本発明による微晶質複合マトリックスの形成を許容するために、カソード防食系が動作される前に少なくとも１週間好ましくは３から４週間硬化すべきである。
【００３０】
驚くべきことに、たとえばＥＰ０５８１４３３において記載されているような、慣用の導電性被膜とは対照的に、非処理炭素繊維が混ぜられ得る、ということが示された。特にセメント質被膜において、しかしセメント不含の被膜においても、比電気抵抗特に強化材に対する抵抗は、カソード防食系の動作中高度に増大するであろう。当業者は知っているように、アノード反応として、主として水が、弱ないし高アルカリ性範囲において酸素に酸化される。弱アルカリ性ないし中性範囲において、存在するなら、塩化物の塩素ガスへの追加的酸化があるであろう。しかしながら、中性ないし弱酸性範囲において、グラファイトそれ自体が、二酸化炭素に酸化されるであろう。電子顕微鏡検査により示されるように、このＣＯ2生成は、特にセメント質被膜において、炭素繊維上における電気絶縁層の形成に通じる。本発明による微小毛管複合マトリックスの形成に通じる添加剤を含む被膜において、このことは観察されず、そして比電気抵抗およびアノードに対する抵抗は、カソード防食系の動作中わずかしか増大しない。このことは、主として、絶縁性保護層の形成に全く実質的に関与するアルカリ土類イオンの不存在に、しかし特にまた被膜それ自体内の弱アルカリ性環境に帰せられる。
【００３１】
耐酸性および高強化性効果に因り、本発明によるアルミノケイ酸塩含有の塗装および被覆材料はまた、多孔質鉱物材料の耐久性を増大する微小毛管複合マトリックスの作製のために適合する。
【００３２】
以下において、本発明の例および比較例が与えられている。溶液の内容物のパラメーターは、質量％／容量にて与えられている。
【００３３】
例１
次の組成を有する導電性塗装材料を製造した。
【００３４】
【表１】
0004536921.tif 000002
【００３５】
アルミノヒドロキソナトリウム錯体溶液は、特殊鋼製の容器中で、撹拌下でＮａＡｌＯ2６２０gを沸騰１モルＮａＯＨ８２０mL中に溶解することにより製造された。ケイ酸カリウム溶液は、商業的に入手できる溶液であった。
【００３６】
ＳｉＯ2／Ａｌ2Ｏ3比は１５．９２であり、Ｍ2Ｏ／Ａｌ2Ｏ3比は５．９１であった。
【００３７】
中央に強化鋼の格子を含有する材齢１年のモルタル角柱（２３×２３×４cm，４００kgポルトランドセメント／m3、流砂０／５mm、ｗ／ｃ＝０．５０、ＮａＣｌ０．５％）上に、塗膜をペイント用刷毛で２層にて適用した。モルタル角柱の表面は、ペイント塗膜の適用の前に荒く磨かれた。２つの対向側部において、ニオブおよび白金で被覆された表面を有する銅線を２０cmの距離にて埋設した。空気乾燥されたペイント塗膜の層厚は、おおよそ３００μmであった。比電気抵抗（１kHz）は、０．４２ohm.cmであった。ペイント塗膜の接着引張り強度は、４８hの乾燥時間（６５％相対湿度の空気）後１．３７MPaであった。４０日後、４５０，０００クーロン（２．２V、１３０mA／m2）が通された後、接着引張り強度は２２．６％増大して１．６８MPaになっていた。接着引張り強度を試験するとき、引裂けは各場合においてモルタルそれ自体において起こった。
【００３８】
例２
次の組成を有する導電性塗装材料を製造した。
【００３９】
【表２】
0004536921.tif 000003
【００４０】
アルミノヒドロキソナトリウム錯体溶液は例１に記載されたようにして製造され、ケイ酸ナトリウム溶液は商業的に得られ得る水ガラスであった。
【００４１】
ＳｉＯ2／Ａｌ2Ｏ3比は６．７であり、Ｍ2Ｏ／Ａｌ2Ｏ3比は７．８であった。
【００４２】
塗膜を、例１に記載されたようにしてペイント用刷毛で１層にて適用した。空気乾燥された塗膜の層厚は、おおよそ１５０μmであった。比電気抵抗（１kHz）は、３．０５ohm.cmであった。塗膜の接着引張り強度は、４８hの乾燥時間（６５％相対湿度の空気）後０．５８MPaであった。４１日後、５００，０００クーロン（２．８V、９０mA／m2）が通された後、接着引張り強度は６９％増大して１．０４MPaになっていた。接着引張り強度を試験するとき、引裂けは常にモルタルそれ自体において起こった。この例は、高度に屋外暴露されたコンクリート（低い接着引張り強度）が表面における酸の生成にもかかわらず依然バインダーにより高度に強化されることを示す。
【００４３】
例３
比較のために、下記の表に記載された組成を有する導電性塗装材料を製造した。バインダーとして、塗装材料は、合成樹脂分散体に加えて水ガラスのみを含有した。
【００４４】
塗膜を、例１に記載されたようにしてモルタル角柱に適用した。空気乾燥された塗膜の層厚は、おおよそ３００μmであった。比電気抵抗（１kHz）は、０．４２ohm.cmであった。塗膜の接着引張り強度は、４８hの乾燥時間（６５％相対湿度の空気）後１．６２MPaであった。７５日後、３５０，０００クーロン（２．２−７．８V、５５mA／m2）が通された後、接着引張り強度は８０％低減して０．３０MPaになっていた。
【００４５】
【表３】
0004536921.tif 000004
【００４６】
接着引張り強度を試験するとき、引裂けは、第１試験（４８h）において塗膜においておよび第２試験においてモルタルそれ自体において起こった。このことは、コンクリート表面がアノードにおいて形成された酸により高度に侵食されていたことを示す。さらに、塗膜の比電気抵抗および塗膜とモルタル中に埋設された強化材の間の電気抵抗の両方共高度に増大し、そしてそれゆえ印加電圧の連続的増大が必要であった。
【００４７】
例４
アルミノヒドロキソナトリウム錯体のみを含有しかつ次の組成を有する導電性塗装材料を製造した。
【００４８】
【表４】
0004536921.tif 000005
【００４９】
アルミノヒドロキソナトリウム錯体溶液は、例１に記載されたようにして製造された。
【００５０】
塗膜を、例１に記載されたようにしてペイント用刷毛で１層にて適用した。空気乾燥された塗膜の層厚は、おおよそ１５０μmであった。比電気抵抗（１kHz）は、１．５ohm.cmであった。塗膜の接着引張り強度は、４８hの乾燥時間（６５％相対湿度の空気）後１．５９MPaであった。８０日後、おおよそ５００，０００クーロン（２−６V、７０mA／m2）が通された後、接着引張り強度は３０％低減して１．１０MPaになっていた。接着引張り強度を試験するとき、引裂けは常にモルタルそれ自体において起こった。
【００５１】
例５
下記の表に記載された組成を有する導電性塗装材料を製造した。塗膜を、例１に記載されたようにしてモルタル角柱に適用した。空気乾燥された塗膜の層厚は、おおよそ３００μmであった。比電気抵抗（１kHz）は、０．９５ohm.cmであった。塗膜の接着引張り強度は、４８hの乾燥時間（６５％相対湿度の空気）後２．１０MPaであった。おおよそ７０日後、５００，０００クーロン（２．３V、８０mA／m2）が通された後、接着引張り強度はもはや測定され得ず、塗膜は脆くなっておりそして酸侵食により砂質になっていたコンクリートから容易に引き剥がされ得た。
【００５２】
【表５】
0004536921.tif 000006
【００５３】
例６
下記の表に記載された組成を有する導電性塗装材料を製造した。アルミノヒドロキソカリウム錯体溶液は、特殊鋼製の容器中で、撹拌下で水酸化アルミニウム８６６gを沸騰１３モルＫＯＨ１０００mL中に溶解することにより製造された。ケイ酸カリウム溶液は、商業的に入手できる溶液であった。
【００５４】
【表６】
0004536921.tif 000007
【００５５】
ＳｉＯ2／Ａｌ2Ｏ3比は１５．３であり、Ｍ2Ｏ／Ａｌ2Ｏ3比は１１．６であった。
【００５６】
塗膜を、例１に記載されたようにしてモルタル角柱に適用した。空気乾燥された塗膜の層厚は、おおよそ２５０μmであった。比電気抵抗（１kHz）は、０．６５ohm.cmであった。塗膜の接着引張り強度は、４８hの乾燥時間（６５％相対湿度の空気）後３．０５MPaであった。４０日後、５００，０００クーロン（２．１V、１４０mA／m2）が通された後、接着引張り強度は有意的には変化していなかった。接着引張り強度を試験するとき、引裂けは常にモルタルそれ自体において起こった。
【００５７】
例７
次の組成を有する導電性塗装材料を製造した。
【００５８】
【表７】
0004536921.tif 000008
【００５９】
塗膜を、例１に記載されたようにしてモルタル角柱に適用した。空気乾燥された塗膜の層厚は、おおよそ３００μmであった。比電気抵抗（１kHz）は、１．０５ohm.cmであった。塗膜の接着引張り強度は、４８hの乾燥時間（６５％相対湿度の空気）後２．５５MPaであった。４０日後、５００，０００クーロン（２．１V、１４０mA／m2）が通された後、接着引張り強度は単に２５％低減して１．９１MPaになっていた。接着引張り強度を試験するとき、引裂けは常にモルタルそれ自体において起こった。
【００６０】
例８
下記の表に記載された組成を有する導電性塗装材料を製造した。アルミノヒドロキソナトリウム錯体溶液は例１に記載されたようにして製造され、ケイ酸ナトリウム溶液は商業的に入手できる水ガラスであった。
【００６１】
塗膜を、例１からのモルタル角柱にスパチュラで適用し、そして電気接点を、例１に記載されたようにして埋設した。空気乾燥された塗膜の層厚は、おおよそ２mmであった。比電気抵抗（１kHz）は、２．０ohm.cmであった。塗膜の接着引張り強度は、２４hの乾燥時間（６５％相対湿度の空気）後２．２３MPaであった。６５日後、おおよそ４００，０００クーロン（３．７V、７０mA／m2）が通された後、接着引張り強度は５７．０％増大して３．０５MPaになっていた。接着引張り強度を試験するとき、引裂けは第１試験（２４h）後被膜内で起こり、第２試験（６５日）においてそれは常にモルタルそれ自体において起こった。この例は、高品質（高い接着引張り強度）のコンクリートもまた、表面における酸の生成にもかかわらずバインダーによりさらに高度に強化されることを示す。全体でのＳｉＯ2／Ａｌ2Ｏ3比は４．１４であり、全体でのＭ2Ｏ／Ａｌ2Ｏ3比は１．０１であった。
【００６２】
【表８】
0004536921.tif 000009
【００６３】
例９
下記に列挙された成分を有するアルミノヒドロキソナトリウム錯体溶液を製造した。
【００６４】
【表９】
0004536921.tif 000010
【００６５】
６０−８０℃の温度にて、最初に水酸化ナトリウムおよび酒石酸を脱イオン水中に溶解しそして次いでアルミン酸ナトリウムを溶解した。アルミノヒドロキソナトリウム錯体溶液は、１．３２６の比重を有した。
【００６６】
例１０
下記の表に与えられた組成を有する導電性塗装材料の成分Ａを製造した。導電性塗膜を、成分Ａ１００重量部を例９によるアルミノヒドロキソナトリウム錯体溶液２重量部と混合することにより作製した。
【００６７】
ＳｉＯ2／Ａｌ2Ｏ3比は１４．７５であり、Ｍ2Ｏ／Ａｌ2Ｏ3比は１２．５１であった。塗膜は、例１に記載されたようにしてペイント用刷毛で１層にて適用された。
【００６８】
【表１０】
0004536921.tif 000011
【００６９】
空気乾燥された塗膜の層厚は、おおよそ１５０μmであった。おおよそ２０h後、第２層を適用した。総層厚は、２５０μmであった。比電気抵抗（１kHz）は、０．８０ohm.cmであった。塗膜の接着引張り強度は、４８hの乾燥時間（６５％相対湿度の空気）後１．９０MPaであった。４１日後、５００，０００クーロン（２．８V、７５mA／m2）が通された後、接着引張り強度は１０％増大して２．１０MPaになり、そしてさらに２５０，０００クーロン後未変化のままであった。接着引張り強度を試験するとき、引裂けは常にモルタルそれ自体内で起こった。
【００７０】
例１１
次の組成を有する導電性塗装材料の成分Ａを製造した。
【００７１】
【表１１】
0004536921.tif 000012
【００７２】
導電性塗膜を、成分Ａ１００重量部を例９によるアルミノヒドロキソナトリウム錯体溶液２重量部と混合することにより作製した。
【００７３】
ＳｉＯ2／Ａｌ2Ｏ3比は３．９４であり、Ｍ2Ｏ／Ａｌ2Ｏ3比は５．６２であった。
【００７４】
塗膜は、例１に記載されたようにしてペイント用刷毛で１層にて適用された。空気乾燥された塗膜の層厚は、おおよそ１２５μmであった。おおよそ２０h後、第２層を適用した。総層厚は、２５０μmであった。比電気抵抗（１kHz）は、０．５０ohm.cmであった。塗膜の接着引張り強度は、４８hの乾燥時間（６５％相対湿度の空気）後２．１０MPaであった。４１日後、５００，０００クーロン（２．８V、７５mA／m2）が通された後、接着引張り強度は１５％増大して２．４０MPaになり、そしてさらに２５０，０００クーロン後未変化のままであった。接着引張り強度を試験するとき、引裂けは常にモルタルそれ自体内で起こった。
【００７５】
ＥＰ０５８１４３３に与えられた例と比較されるような選定例のアノードと強化材の間の総合電気抵抗の発現が、下記の表に与えられている。下記の表に列挙された抵抗値は、防食電流が通されていた間データロッガーにより記録されていた式（II）による電流／電圧値から計算された。
【００７６】
【数１】
0004536921.tif 000013
【００７７】
Ｕ．．．Ｖでの電圧，Ｉ．．．Ａでの電流，Ｒ．．．オームでの抵抗。
【００７８】
【表１２】
0004536921.tif 000014
【００７９】
モルタル角柱上における塗膜の作製および強化材のカソード分極の実行は、与えられた諸例において記載されている。抵抗値は、本発明の微小毛管複合マトリックスが電流のほぼ一定の流れを許容するのに対して、可溶性ケイ酸塩単独（水ガラス、例３）または緩衝剤系（ＥＰ０５８１４３３からの例）の使用では、電気抵抗が連続的に増大しそしてかくして印加電圧の連続的な再調整を必要とすることを示す。かくして、例３において電圧は２．０から８．０Vに連続的に増大されねばならなかったが、電流は依然４．７mAから１．４mAに低減したのに対して、コンクリート表面が本発明による微小毛管複合マトリックスで改質されていたモルタル角柱においては、１．３から１．９５Vの電圧範囲において４．９から６．９mAの電流（例２）、２．０から２．８Vの電圧範囲において４．０から６．４mAの電流（例１）、および１．９から３．０Vの電圧範囲において４．５から６．９mAの電流が維持され得た。ＥＰ０５８１４３３からの例において、５mAの一定の電流を維持するために、２．４７Vから１１．６１Vの電圧の増大が必要とされた。電気抵抗の高い増大は、局部的に強化鋼のカソード防食の損失に通じ得る。